FR 3024145 A1 20160129 FR 1401709 A 20140723 1 NOUVEAUX POLYMERES CONTENANT DES SELS DE LITHIUM OU DE SODIUM DE SULFONAMIDES, LEURS PROCEDES DE PREPARATION ET LEURS UTILISATIONS COMME ELECTROLYTES POUR BATTERIES La présente invention concerne de nouveaux polymères contenant des sels de lithium ou de sodium de sulfonamides greffés, leurs procédés de préparation et leurs emplois comme électrolytes dans les batteries au lithium ou au sodium. Plus précisément, la présente invention a pour objet de nouveaux électrolytes polymères obtenus à partir de polymères commercialement disponibles ainsi que de nouvelles batteries de type lithium-polymères ou sodium polymères. Les batteries au plomb ont été les plus couramment utilisées pendant de nombreuses décennies. Cependant, la technologie au plomb a plusieurs inconvénients liés au poids des batteries, à la toxicité du plomb ainsi qu'à l'utilisation d'un liquide corrosif. Ceci a conduit au développement de batteries alcalines dont les électrodes sont soit à base de nickel et de cadmium (batteries nickel-cadmium), soit, plus récemment, à base de nickel et d'hydrures métalliques (batteries nickel-hydrure), soit à base d'oxyde d'argent couplé à du zinc, du cadmium ou du fer. Toutes ces technologies utilisent une solution de potasse comme électrolyte et présentent comme inconvénient majeur une densité d'énergie massique relativement faible au regard des besoins liés au développement des équipements portables comme les téléphones et les ordinateurs. De plus, le poids de ces batteries constitue un inconvénient pour leur utilisation dans les véhicules électriques. 3024145 2 Les fabricants ont par conséquent développé une nouvelle filière basée sur des batteries au lithium utilisant une électrode négative à base de carbone, dans laquelle le lithium s'insère, et un oxyde métallique, 5 notamment de cobalt, à haut potentiel d'oxydation comme électrode positive. Le principe de fonctionnement est le suivant : Au cours de la charge électrochimique de la batterie, les ions lithium traversent l'électrolyte qui 10 est un conducteur ionique et isolant électronique et s'intercalent dans le matériau d'électrode négative généralement constituée par du graphite lors de la décharge de la batterie, c'est-à-dire en cours d'utilisation, c'est le phénomène inverse qui s'opère. 15 Les ions lithium se désintercalent. Dans les batteries, le conducteur ionique ou électrolyte, qui sépare les électrodes, est un élément clé. D'une part, son état, liquide, solide ou gélifié affecte la sûreté du système et d'autre part, sa 20 conductivité détermine la gamme de température de fonctionnement. Dans les batteries au lithium, les électrolytes liquides à base d'un solvant organique, tel que le diméthylènecarbonate ou l'éthylènecarbonate, et d'un sel 25 dissous, comme l'hexafluorophosphate de lithium Li9F6 ou le bis(triflorométhanesulfonyl)imidure de lithium (CF3SO2)2NLi, sont couramment utilisés. Cependant, elles ne présentent pas les conditions optimales de sécurité liées à la manipulation d'un liquide corrosif et 30 inflammable. De plus, ces systèmes présentent l'inconvénient de pouvoir former des dendrites lors des charges de la batterie ce qui peut provoquer un court circuit et la destruction de la batterie. 3024145 3 Afin de pallier ces inconvénients majeurs, il a été développé une nouvelle technologie basée sur des électrolytes polymères solides à anode de lithium, d'où l'appellation de « batterie lithium-polymère ». Ainsi, le 5 brevet FR 2853320 décrit des électrolytes obtenus par polymérisation de polyorganosiloxanes par un photoamorceur en présence d'un sel électrolyte. Outre le fait que l'anion n'est pas immobilisé et migre dans l'électrolyte provoquant des phénomènes de polarisation 10 aux électrodes, cette technique nécessite des catalyseurs du type iodonium qui sont particulièrement toxiques. Ainsi, Chung-Bo Tsai, Yan-Ru Chen, Wen-Hsien Ho, Kuo-Feng Chiu, Shih-Hsuan Su décrivent dans le brevet US 2012/0308899 Al, la sulfonation du PEEK en SPEEK et la 15 préparation du sel de lithium correspondant. Cette technique simple ne permet pas d'avoir une délocalisation suffisante de la charge négative sur la fonction sulfonate et l'ion lithium est trop coordonné à la fonction sulfonate pour atteindre des conductivités très 20 élevées. Plus récemment, une autre approche a été décrite par certains auteurs qui ont tenté d'immobiliser l'anion par polymérisation de monomères lesquels contenaient le sel de lithium servant d'éléctrolyte. Le brevet FR 2979630 et la publication de D. Gigmes et coll. dans 25 Nature Materials, 12, 452-457 (2013) décrivent la synthèse de polymères blocs contenant un électrolyte dont l'anion est fixé au polymère. Les conductivités indiquées sont les meilleures obtenues à cette date pour des batteries lithium-polymères. Dans la synthèse de ce type 30 d'électrolytes, les monomères de départ ne sont pas commerciaux et doivent être préparés en plusieurs étapes. De plus, la technique de polymérisation pour préparer des 3024145 4 polymères blocs est onéreuse comparée à d'autres techniques de polymérisation. Pour dépasser ces inconvénients, la demanderesse a préféré s'orienter vers des polymères existants, moins 5 onéreux. La présente invention concerne de nouveaux polymères de formules I, II, III, IV, V, VI, VII, VIII, IX, X, XI, XII, XIII, XIV et XV utilisés comme éléctrolytes pour batteries ou polymères conducteurs. 10 (I) 15 (IV) Ln r-I NJ O 5 0 ,0 ciK ciK '0 '0 2 0 0\ I \ ,z, Cs) w 0 2 I (/) o 0 -0 cf), '0 '0 O 2 3024145 6 (XI) R ... o n_ P QUM 5 (XIV) 10 dans lesquelles : - M représente un atome de lithium ou de sodium - R représente - un groupement alkyle ayant de 1 à 30 atomes de carbone linéaire ou ramifié éventuellement substitué par un 15 motif cycloalkyle, aryle ; 3024145 7 - un groupement cycloalkyle, éventuellement substitué par des groupes aromatiques ; - un groupement aryle ou polyaryliques éventuellement par des chaînes alkyles, cycloalkyles, polyfluoro- ou 5 perfluoroalkyles, par des fonctions nitriles, des fonctions alkylsulfonyles, par des atomes de fluor ; - m représente le pourcentage d'unités polymériques ayant un motif oxoaryle ou dioxoaryle fontionnalisé par un motif ou des motif(s) sulfonamide. Ce pourcentage 10 varie entre 50 et 100%, préférentiellemnt entre 90 et 100%, - n représente le pourcentage d'unités polymériques ayant un motif oxoaryle ou dioxoaryle non fontionnalisé par un ou des motif(s) sulfonamide. Ce pourcentage varie 15 entre 0 et 50%, - p représente le nombre d'unités polymériques du polymère ; p varie de 40 à 300, préférentiellement entre 60 et 200. 20 De manière préférentielle, dans les nouveaux polymères de formules I, II, III, IV, V, VI, VII, VIII, IX, X, XI, XII, XIII, XIV et XV : -M représente un atome de lithium - R représente : 25 - un alkyle de 1 à 10 atomes de carbone comme les groupes méthyle, éthyle, propyle, butyle, pentyle, hexyle, cyclohexyle, éthylhexyle; - un groupe 2,2-difluoroéthyle, 2,2-difluro-2- (trifluoromethyl)éthyle ; 30 - un groupe aryle de type phényle, tolyle, naphtyle, trifluorométhylphényle, bis(trifluorométhyl)phényle, 3024145 8 cyanophényle, alkylsulfonylphényle, arylsulfonylphényle ; - m représente le pourcentage d'unités polymériques ayant un motif oxoaryle ou dioxoaryle fontionnalisé par un 5 motif sulfonamide. Ce pourcentage varie entre 90 et 100%. - n représente le pourcentage d'unités polymériques ayant aucun motif oxoaryle ou dioxoaryle non fontionnalisé par un motif sulfonamide. Ce pourcentage varie entre 0 et 10%. 10 - p représente le nombre d'unité polymérique du polymère; P varie de 40 à 300. Plus précisément, on préfèrera les polymères de formules I , II, III, IV, V, VI, VII, VIII, IX, X, XI, 15 XII, XIII, XIV et XV dans lesquelles : - M représente un atome de lithium ou de sodium - R représente : - un groupe alkyle de 1 à 10 atomes de carbone comme les groupes méthyle, éthyle, propyle, butyle, pentyle, 20 hexyle, cyclohexyle, éthylhexyle; - un groupe 2,2-difluoroéthyle, 2,2-difluro-2- (trifluorométhyl)éthyle; - un groupe aryle de type phényle, tolyle, naphtyle, trifluorométhylphényle, bis(trifluorométhyl)phényle, 25 cyanophényle, alkylsulfonylphényle, arylsulfonylphényle, méthoxyphényle, butoxyphényle, pentafluorophényle, alkylsulfonylphényle, fluorophényle, - m représente le pourcentage d'unités polymériques 30 ayant un motif oxoaryle ou dioxoaryle fontionnalisé par un motif sulfonamide. Ce pourcentage varie entre 90 et 100%. 3024145 9 - n représente le pourcentage d'unités polymériques ayant aucun motif oxoaryle ou dioxoaryle non fontionnalisé par un motif sulfonamide. Ce pourcentage varie entre 0 et 10%. 5 - p représente le nombre d'unité polymérique du polymère; P varie de 60 à 200. De manière très préférentielle, les polymères de formules I, II, III, IV, V, VI, VII, VIII, IX, X, XI, 10 XII, XIII, XIV et XV sont choisis parmi les polymères dans lesquels : - M représente un atome de lithium ou de sodium - R est un groupe méthyle, éthyle, propyle, cyclopropyle, butyle, 1-décyle, 1-dodécyle, 1- 15 hexanedécyl, 1-octyldécyle, (7,7-diméthy1-2- oxobicyclo[2.2.1]heptan-l-yl)méthyle, ((1R)-7,7-diméthyl- 2-oxobicyclo[2.2.1]heptan-1-y1)méthyle, (1S)-(7,7- diméthy1-2-oxobicyclo[2.2.1]heptan-l-y1)méthyle, cyclohexylméthyle, phényle, tolyle, naphtyle, 4- 20 trifluorométhylphényle, 3,5-bis(trifluorométhyl)phényle, 4-cyanophényle, nonafluorobutyle, pentafluorophényle, 2,3,5,6-tétrafluorophényle, 4-fluorophényle, 2,4- difluorophényle, 3,5-difluorophényle, 2,3,4,5,6- pentafluorophényle, 4-cyanophényle, 4- 25 (trifluorométhyl)phényle, 3-(trifluorométhyl)phényle, 2(trifluorométhyl)phényle, 4-méthylphényle, 1-naphtyle, le 2-naphtyle, 3,5-difluorobenzyle, 4-fluorobenzyle, 3- trifluorométhylbenzyle, 4-trifluorométhylbenzyle, 2,5- diméthylbenzyle, 2-phényléthyle, 4-méthoxyphényle, 4-n30 butylphényle, 4-t-butylphényle, 4-butoxyphényle, 2- fluoro-5-(trifluorométhyl)phényle, 4-éthylphényle, phénoxyéthyle, méthoxyéthyle, éthoxyéthyle, 4- méthoxyphénoxyéthyle . 3024145 10 - m représente le pourcentage d'unités polymériques ayant un motif dioxoaryle fontionnalisé par un sulfonamide. Ce pourcentage varie entre 90 et 100%. - n représente le pourcentage d'unités polymériques 5 ayant motif dioxoaryle non fontionnalisé par un sulfonamide. Ce pourcentage varie entre 0 et 10%. - p représente le nombre d'unité polymérique du polymère; P varie de 60 à 200. 10 Selon une première variante, les polymères de formules I, II, III, IV, V, VI, VII, VIII, IX, X, XI, XII, XIII, XIV et XV peuvent être obtenus : 1) en réalisant dans une première étape la chlorosulfonation d'un polymère de formules XVI, XVII, 15 XVIII, XIX, XX, XXI, XXII, XXIII par un mélange d'acide chlorosulfonique, de chlorure de thionyle et d'un formamide selon un mode opératoire optimisé. (XVI) 0 o 20 (XVII) (XVII) (XIX) 3024145 11 (XX) (XXI) 5 POP (XXII) (MID 10 dans lesquelles p représente le nombre d'unités polymériques du polymère; p varie de 40 à 300, préférentiellemnt entre 60 et 200. Pour obtenir les polymères de formules XXIV, XXV, 15 XXVI, XVII, XXVIII, XIX, XXX, XXXI, XXXII, XXXIII, XXXIV, XXXV, XXXVI, XXXVII et XXXVIII. (XXIV) O Ln r-I NJ O XX ir) O r-I o o o. 1 O 0 Ln r-I NJ O rn 3024145 14 (XX)N11) ()COM M 5 dans lesquelles : - m représente le pourcentage d'unités polymériques ayant un motif oxoaryle ou dioxoaryle fontionnalisé par un groupement chlorosulfoné. Ce pourcentage varie entre 50 et 100%, préférentiellement entre 90 et 100%, 10 - n représente le pourcentage d'unités polymériques ayant un motif dioxoaryle non fontionnalisé par un groupement chlorosulfoné. Ce pourcentage varie entre 0 et 50%, préférentiellement entre 0 et 10%, - p représente le nombre d'unités polymériques du 15 polymère; P varie de 40 à 300, préférentiellement entre 60 et 200. Les polymères de départ sont des produits commerciaux. Le polymère de formule XVI est connu 20 commercialement sous le nom de poly(éther éther cétone) ou poly(ether ether ketone) ou PEEK, (XVI) 3024145 15 le polymère XVII est connu commercialement sous le nom de poly(éther cétone cétone) ou poly(ether ketone ketone) ou PEKK POP o 5 (XVII) le polymère XVIII est connu commercialement sous le nom de poly(éther éther sulfone) ou PEES 10 (XVIM le polymère XIX est connu commercialement sous le nom de poly(éther sulfone) ou PES 15 (XIX) le polymère XX fait partie de la famille des poly(arène éther cétone) et est connu commercialement sous le nom de poly(bisphénol A PAEK) (XX) 20 le polymère XXI fait partie de la famille des poly(arène éther sulfone) et est connu commercialement sous le nom de poly(bisphénol A PAES) 3024145 16 (XXI) le polymère XXII est connu commercialement sous le nom de poly(éther cétone éther cétone cétone) ou poly(ether 5 ketone ether ketone ketone) ou PEKEKK Pop (XXII) le polymère XXIII est connu commercialement sous le nom 10 de poly(éther cétone) ou poly(ether ketone) ou PEK ()Ga II) Cette liste de polymères n'est pas limitative 15 puisqu'il existe un grand nombre d'autres polymères commercialement disponibles ou pas dans les familles des poly(aryl éther cétone), poly(aryl éther sulfone). Selon l'invention, les polymères préférés en raison de leur grande disponibilité sont le PEEK, le PEK, le PES, le 20 PEKK et le PEKEKK. La chlorosulfonation est réalisée à une température comprise entre 0° et 80° C avec 1 à 10 équivalents d'acide chlorosulfonique, 1 à 30 équivalents de chlorure 3024145 17 de thionyle, 1 à 10 équivalents d'un amide préférentiellement le N,N-diméthylformamide, avec ou sans solvant. Les solvants préférés selon l'invention sont le THF, le méthylTHF, le dichlorométhane, le dichloroéthane. 5 La chlorosulfonation de certains polymères peut conduire à des mélanges de nombreux isomères. Cela est particulièrement vrai pour le polymères XXII ou PEKEKK. Les polymères chlorosulfonés XXXII, XXXIII, XXXIV, XXXV et XXXVI sont donnés à titre d'exemple. D'autres isomères 10 peuvent être formés durant la chlorosulfonation. 2) dans une deuxième étape, on fait réagir sur les polymères de formule XXIV, XXV, XXVI, XVII, XXVIII, XIX, XXX, XXXI, XXXII, XXXIII, XXXIV, XXXV, XXXVI, XXXVII et 15 XXXVIII avec une amine de formule XXXIX en milieu solvant en présence ou non d'une base lithiée ou sodée. R-NH2 (XXXIX) 20 dans laquelle : - R représente un groupement ou des groupements différents choisi(s) parmi : - un groupement alkyle ou cycloalkyle ayant de 1 à 30 atomes de carbone linéaire ou ramifié éventuellement 25 substitué par un motif cycloalkyle, aryle, perfluoroalkyle, polyfluoroalkyle, mono ou polyéthoxylé; - un groupement aryle ou polyarylique éventuellement substitués par des motifs alkyles, cycloalkyles, 30 polyfluoro- ou perfluoroalkyles, par des fonctions 3024145 18 nitriles, des fonctions alkyl- ou alkylsulfonyles, par des atomes de fluor; - m représente le pourcentage d'unités polymériques ayant un motif oxoaryle ou dioxoaryle possédant un sel de 5 sulfonamide greffé. Ce pourcentage varie entre 50 et 100%, préférentiellemnt entre 90 et 100%, A titre d'exemple non limitatif d'amines pouvant être utilisées dans l'invention, nous citerons 4- 10 aminoindane, le 5-aminoindane, la 2- isopropylsulfonylaniline, la 2-propylsulfonylaniline, le 1-amino-5,6,7,8-tétrahydronaphtalène, 6-aminoquinoxaline, la 3-trifluorométhylaniline, la 4-trifluorométhylaniline, la 2,2,2-trifluoroéthylamine, l'aniline, la méthylamine, 15 l'éthylamine, la propylamine, la pentafluoroaniline, la 4-fluoroaniline, la méthoxyméthylamine, l'éthoxyéthylamine, la phénoxyéthylamine, la 4- méthoxyphénoxyéthylamine, la méthoxyéthoxyéthylamine, la 2-fluorophénoxyéthylamine. 20 Les bases lithiées ou sodées sont choisies préférentiellemnt parmi la lithine, la soude, le méthylate de lithium, le méthylate de sodium, l'éthylate de lithium, l'éthylate de sodium, l'isopropylate de 25 lithium, l'isopropylate de sodium, le tertiobutylate de lithium, le tertiobutylate de sodium, l'hydrure de lithium, l'hydrure de sodium, le n-butyllithium, le nbutylsodium, le s-butyllithium, le diisopropylamidure de lithium, le tert-butyllithium, le méthyllithium le 30 phényllithium, le phénylsodium, le benzyllithium, le benzylsodium, le dimsylate de lithium, le dimsylate de sodium. Les bases préférées sont celles qui ne forment pas d'eau lors de la réaction. 3024145 19 Les solvants utilisés pour la réaction de condensation de l'amine de formule XXXIX avec les polymères chlorosulfonés de formule XXIV, XXV, XXVI, 5 XVII, XXVIII, XIX, XXX, XXXI, XXXII, XXXIII, XXXIV, XXXV, XXXVI, XXXVII et XXXVIII sont des solvants aprotiques polaires. Les solvants préférés sont le THF, le méthylTHF, le dioxane, le dichlorométhane et le dichloroéthane, le diméthylsulfoxyde. 10 Selon une seconde variante, les polymères de formule I, II, III, IV, V, VI, VII, VIII, IX, X, XI, XII, XIII, XIV et XV peuvent être obtenus : 1) en réalisant dans une première étape la 15 chlorosulfonation d'un polymère de formule XVI, XVII, XVII, XIX, XX, XXI, XXII et XXIII par un mélange d'acide chlorosulfonique, de chlorure de thionyle et d'un formamide selon un mode opératoire optimisé. 20 (XVII) (XVIII) PO' 3024145 20 (XIX) (o() 5 (XXI) (XXII) (XXIII) 10 dans lesquelles - p représente le nombre d'unités polymériques du polymère; p varie de 40 à 300, préférentiellemnt entre 60 et 200, 15 pour obtenir les polymères de formule XXIV, XXV, XXVI, XXVII, XXVIII, XXIX, XXX, XXXI, XXXII, XXXIII, XXXIV, XXXV, XXXVI, XXXVII et XXXVIII Ln d' r-I d' NJ 0 rn O Ll) Ln d' r-I d' NJ 0 rn In 0 H 3024145 23 o (XXXVI) (JOON' I) 5 dans lesquelles : - m représente le pourcentage d'unités polymériques ayant un motif oxoaryle ou dioxoaryle fontionnalisé par 10 un groupement chlorosulfoné. Ce pourcentage varie entre 50 et 100%, préférentiellement entre 90 et 100%. - n représente le pourcentage d'unités polymériques ayant un motif dioxoaryle non fontionnalisé par un groupement chlorosulfoné. Ce pourcentage varie entre 0 et 15 50%, préférentiellement entre 0 et 10%, - p représente le nombre d'unités polymériques du polymère; P varie de 40 à 300, préférentiellement entre 60 et 200. Les polymères de départ sont des produits 20 commerciaux. Le polymère de formule XVI est connu commercialement sous le nom de poly(éther éther cétone) ou poly(ether ether ketone) ou PEEK, 3024145 24 (XVI) le polymère XVII est connu commercialement sous le nom de poly(éther cétone cétone) ou poly(ether ketone ketone) ou PEKK 5 POP o (XVII) le polymère XVIII est connu commercialement sous le nom de poly(ether ether sulfone) ou PEES (MM le polymère XIX est connu commercialement sous le nom de poly(ether sulfone) ou PES (XIX) le polymère XX fait partie de la famille des poly(arène éther cétone) et est connu commercialement sous le nom de poly(bisphénol A PAEK) 10 15 20 3024145 25 le polymère XXI fait partie de la famille des poly(arène éther sulfone) et est connu commercialement sous le nom de poly(bisphénol A PAES) 5 (XXI) le polymère XXII est connu commercialement sous le nom de poly(éther cétone éther cétone cétone) ou poly(ether ketone ether ketone ketone) ou PEKEKK POP (XXII) le polymère XXIII est connu commercialement sous le nom de poly(éther cétone) ou poly(ether ketone) ou PEK (XXIII) Cette liste de polymères n'est pas limitative puisqu'il existe un grand nombre d'autres polymères 20 commercialement disponibles ou pas dans les familles des poly(aryl éther cétone), poly(aryl éther sulfone). Selon l'invention, les polymères préférés en raison de leur grande disponibilité sont le PEEK, le PEK, le PES, le PEKK et le PEKEKK. 10 15 3024145 26 La chlorosulfonation est réalisée à une température comprise entre 0° et 80° C avec 1 à 10 équivalents d'acide chlorosulfonique, 1 à 30 équivalents de chlorure 5 de thionyle, 1 à 10 équivalents d'un amide préférentiellement le N,N-diméthylformamide, avec ou sans solvant. Les solvants préférés selon l'invention sont le THF, le méthylTHF, le dichlorométhane, le dichloroéthane. La chlorosulfonation de certains polymères peut conduire 10 à des mélanges de nombreux isomères. Cela est particulièrement vrai pour le polymères XXII ou PEKEKK. Les polymères chlorosulfonés XXXII, XXXIII, XXXIV, XXXV et XXXVI sont donnés à titre d'exemple. D'autres isomères peuvent être formés durant la chlorosulfonation. 15 2) dans un deuxième étape, on fait réagir sur les polymères de formule XXIV, XXV, XXVI, XXVII, XXVIII, XIX, XXX, XXXI, XXXII, XXXIII, XXXIV, XXXV, XXXVI, XXXVII et XXXVIII, l'amine de formule 20 (XXXIX) pour obtenir les polymères de formule XL, XLI, XLII, XLIII, XLIV, XLV, XLVI, XLVII, XLVIII, XLIX, L, LI, LII, 25 LIII et LIV, (XL) 0 I (Aix) (mu) 21 (mix) S (lu) o u o LZ StItZ0E Ln o/ d' r-I d' N 0 rn --I X 2 X z J 3024145 29 o (LI) 5 (LIII) dans lesquelles : 10 - m représente le pourcentage d'unités polymériques ayant un motif oxoaryle ou dioxoaryle fontionnalisé possèdant une fonction sulfonamide. Ce pourcentage varie entre 50 et 100%, - n représente le pourcentage d'unités polymériques 15 ayant un motif oxoaryle ou dioxoaryle non fontionnalisé par une fonction sulfonamide. Ce pourcentage varie entre 0 et 50%, 3024145 30 - p représente le nombre d'unités polymériques du polymère; p varie de 40 à 300, préférentiellement entre 60 et 200. 5 Pour réaliser cette réaction avec la base de formule XXXIX, les polymères sont solubilisés dans un solvant tel qu'un éther, un halogénoalcane, un aromatique ou éventuellement dans l'amine de formule XXXIX si celle-ci est liquide dans les conditions de la réaction. Plus 10 généralement, l'amine de formule XXXIX est introduite sous forme de solution dans un solvant de type éther, un halogénoalcane, un aromatique. Les solvants préférés sont le dichlorométhane, le 1,2-dichloroéthane, le THF, le méthylTHF, le diisopropyl éther, le diéthyl éther, 15 l'anisole. Par rapport au nombre de fonction chlorosulfonyle du polymère de formule XXIV, XXV, XXVI, XVII, XXVIII, XIX, XXX, XXXI, XXXII, XXXIII, XXXIV, XXXV, XXXVI, XXXVII et XXXVIII, on introduit 2 à 12 éclivalents d'amine de formule XXXIX, préférentiellement 2 à 5 20 équivalents d'amine. Les essais sont effectués à une température comprise entre -20°C et 60°C, de manière préférentielle entre 0 et 30 °C. Les polymères de formules XL, XLI, XLII, XLIII, 25 XLIV, XLV, XLVI, XLVII, XLVIII, XLIX, L, LI, LII, LIII et LIV sont des intermédiaires nouveaux, pour la préparation des polymères de formules I, II, III , IV, V, VI, VII, VIII, IX, X, XI, XII, XIII, XIV et XV. 30 3) dans un troisième temps, on fait réagir sur les polymères de formule XL, XLI, XLII, XLIII, XLIV, XLV, XLVI, XLVII, XLVIII, XLIX, L, LI, LII, LIII et LIV, une base lithiée ou sodée à une température comprise entre 0 3024145 31 et 80°C, préférentiellement entre 20 et 60 °C en milieu solvant. De manière préférentielle, le groupemant R de 5 l'amine XXXIX représente : - un groupement alkyle ayant de 1 à 10 atomes de carbone linéaire ou ramifiée éventuellement substitué par un motif cycloalkyle, aryle ; - un groupement cycloalkyle ; 10 - un groupement aryle ou polyaryliques éventuellement substitué par des chaînes alkyles, cycloalkyles, polyfluoro- ou perfluoroalkyles, par des fonctions alcoxy, nitriles, des fonctions alkylsulfonyle, par un ou des atomes de fluor. 15 Les bases lithiées ou sodées sont choisies parmi la lithine, la soude, le méthylate de lithium, le méthylate de sodium, l'éthylate de lithium, l'éthylate de sodium, 20 l'isopropylate de lithium, l'isopropylate de sodium, le tertiobutylate de lithium, le tertiobutylate de sodium, l'hydrure de lithium, l'hydrure de sodium, le nbutyllithium, le n-butylsodium, le s-butyllithium, le diisopropylamidure de lithium, le tert-butyllithium, le 25 méthyllithium le phényllithium, le phénylsodium, le benzyllithium, le benzylsodium, le dimsylate de lithium, le dimsylate de sodium. Les bases préférées sont celles qui ne forment pas d'eau lors de la réaction. 30 Les solvants préférés sont le dichlorométhane, le 1,2-dichloroéthane, le THF, le méthylTHF, le diisopropyl éther, le DMSO, le méthanol, le dioxane, l'isopropanol 3024145 32 Toutes les réactions sont réalisées avec des solvants anhydres, de préférence fraîchement distillé, et sous atmosphère anhydre. On entend par atmosphère anhydre 5 une atmosphère sous courant d'azote ou d'argon. Le procédé développé par la demanderesse met en oeuvre des produits peu onéreux et conduit à des électrolytes compatibles avec les attentes du marché et 10 dont les performances sont supérieures ou égales aux meilleurs produits. De manière surprenante et inattendue, il a été constaté que les polymères de formule I, II, III, IV, V, 15 VI, VII, VIII, IX, X, XI, XII, XIII, XIV et XV étaient particulièrement filmogènes ce qui est un net avantage pour l'application visée. Ainsi, des films des polymères de formule I, II, III, IV, V, VI, VII, VIII, IX, X, XI, XII, XIII, XIV et XV peuvent être facilement obtenus par 20 évaporation d'une solution de polymère dans un solvant anhydre tel que le DMSO, déposée sur une surface d'un matériau tel que du verre, du téflon, du plastique. L'évaporation du solvant est réalisée à une température comprise entre 20 et 80 °C, par chauffage, par un 25 balayage d'un gaz inerte et/ou par mise sous pression réduite. Il est ainsi possible d'obtenir des films d'une épaisseur comprise entre 10 pm et 200 pm. Les films obtenus ont une conductivité de 10-6 S/cm en milieu solvant et sans solvant. Les performances obtenues sont 30 comparables avec celles des meilleurs électrolytes. De plus, ils présentent une excellente conductivité sur une large gamme de température allant de 20 à 100°C. 3024145 33 Les exemples figurant ci-après sont présentés à titre illustratif et non limitatif de l'objet de la présente invention. 5 Exemple 1 - Chlorosulfonation du PEEK. Préparation du polymère XXIV 10 Sous atmosphère d'azote, dans un réacteur en verre cylindrique, on pèse directement 1,0 g de PEEK (XVI), puis on ajoute 160 mL de dichlorométhane distillé de manière à avoir une concentration molaire en PEEK (XVI) de 0,022 M. Tous les solvants utilisés lors de ces 15 synthèses ont été distillés, stockés et prélevés sous atmosphère d'azote. L'acide chlorosulfonique (3,24 g, 8 équivalents par rapport au nombre d'unités polymériques du PEEK (XVI)) est introduit à l'aide d'une seringue (1,85 mL) en 20 prenant soin de manipuler sous flux d'azote. Le mélange réactionnel est agité à 20 °C pendant 5 h. En fin de réaction, on observe la formation d'un composé visqueux orange. Le surnageant est éliminé en prenant soin de manipuler sous flux d'azote. 25 On introduit ensuite le chlorure de thionyle (12,29 g, 30 équivalents par rapport au nombre d'unités polymériques du PEEK (XVI)) à l'aide d'une seringue (7,50 mL) en prenant soin de manipuler sous flux d'azote. Puis on ajoute le N,N-diméthylformamide (0,76 g, 3 équivalents 30 par rapport au nombre d'unités polymériques du PEEK O XVI XXIV 1) 8 éq CISO3H, 20 °C, 5 h, CH2Cl2 2) 30 éq SOCl2 + 3 éq DMF, 20 °C, 5 h 0S 3024145 34 (XVI)) à l'aide d'une seringue (0,81 mL) en prenant soin de manipuler sous flux d'azote. Le mélange réactionnel est de nouveau agité à 20 °C pendant 5 h, puis on ajoute 40 mL de THF distillé. En fin de réaction, on observe une 5 solution orange. La solution orange est précipitée dans du propan-2- ol (250 mL), un précipité blanc se forme. Le solide est filtré, puis lavé avec 2 fois 50 mL de propan-2-ol et 2 fois 50 mL d'acétonitrile, puis séché pendant une nuit 10 sous vide (1.10-2 mbar). Le spectre RMN 111 réalisé dans le DMSO-D6 PH NMR (200 MHz) 5 7,92 - 7,69 (m, 4H), 7,50 (d, J = 2,7 Hz, 1H), 7,36 - 6,83 (m, 6H)) confirme la structure attendue. L'intégration du pic à 7,50 ppm en RMN IH nous permet de 15 connaître le taux de chlorosulfonation du PEEK (XVI). Le taux de chlorosulfonation des motifs di-oxoaryle est de 100%. Le rendement pondéral en polymère PEEKSO2C1 (XXIV) est de 98% par rapport au PEEK (XVI) engagé. 20 Exemple 2-6 Préparation du polymère XXIV avec différent taux de fonctionnalisation Selon le protocole décrit dans l'exemple 1 les polymères 25 suivants ont été préparés : Les différences avec le protocole décrit dans l'exemple 1 sont : 30 - la masse de produit de PEEK (XVI) de départ OOS'CI 1) 8 éq CISO3H, 20 °C, t (h), CH2Cl2 2) 30 éq SOCl2 + 3 éq DMF, 20 °C, 5h n XVI XXIV O O 3024145 - le temps de réaction de la première étape Exemples mPEEK t Taux de (g) (h) fonctionnalisation (%) 72 2 4 81 2 5 93 5 5 15 96 6 10 15 99 Rendement massique (%) 91 93 97 96 96 Exemple 7 - Chlorosulfonation du PEES (XVIII). 5 Préparation du polymère XXVI Sous atmosphère d'azote, dans un réacteur en verre cylindrique, on pèse directement 1,0 g de PEES (XVIII), 10 puis on ajoute 160 mL de dichlorométhane distillé de manière à avoir une concentration molaire en PEES (XVIII) de 0,019 M. Tous les solvants utilisés lors de ces synthèses ont été distillés, stockés et prélevés sous atmosphère d'azote. 15 L'acide chlorosulfonique (2,88 g, 8 équivalents par rapport au nombre d'unités polymériques du PEES (XVIII)) est introduit à l'aide d'une seringue (1,64 mL) en prenant soin de manipuler sous flux d'azote. Le mélange réactionnel est agité à 0 °C pendant 5 h. En fin de 20 réaction, on observe la formation d'un composé visqueux brun. Le surnageant est éliminé en prenant soin de manipuler sous flux d'azote. O XVIII XXVI 1) 8 éq CISO3H, 0 °C, 5 h, CH2Cl2 2) 30 éq SOCl2 + 3 éq DMF, 20 °C, 5 h 0=S 00 O n 3024145 36 On introduit ensuite le chlorure de thionyle (10,93 g, 30 équivalents par rapport au nombre d'unités polymériques du PEES (XVIII)) à l'aide d'une seringue (6,6 mL) en prenant soin de manipuler sous flux d'azote. 5 Puis on ajoute le N,N-diméthylformamide (0,76 g, 3 équivalents par rapport au nombre d'unités polymériques du PEES (XVIII)) à l'aide d'une seringue (0,68 mL) en prenant soin de manipuler sous flux d'azote. Le mélange réactionnel est de nouveau agité à 20 °C pendant 5 h, 10 puis on ajoute 40 mL de THF distillé. En fin de réaction, on observe une solution brune. La solution brune est précipitée dans du propan-2- ol (250 mL), un précipité blanc se forme. Le solide est filtré, puis lavé avec 2 fois 50 mL de propan-2-ol et 2 15 fois 50 mL d'acétonitrile, puis séché pendant une nuit sous vide (1.10-2 mbar). Le spectre RMN 'H réalisé dans le DMSO-D6 PH NMR (200 MHz) 5 7,91 (ddd, J = 18,6, 8,8, 2,9 Hz, 4H), 7,44 (s, 1H), 7,18 (d, J = 7,2 Hz, 4H), 6,99 (d, J = 7,3 Hz, 20 2H)) confirme la structure attendue. L'intégration du pic à 7,44 ppm en RMN 'H nous permet de connaître le taux de chlorosulfonation du PEES (XVIII). Le taux de chlorosulfonation des motifs dioxoaryle est de 100%. 25 Le rendement pondéral du polymère XXVI est de 84 % par rapport au PEES (XVIII) engagé. Exemple 8 - Chlorosulfonation du PES. Préparation du polymère XXVII 3024145 37 , 0 -SCI= 1) 2,1 éq CISO3H, 42 °C, 18 h, CH2Cl2 2) 8 éq SOCl2 + 3 éq DMF, 20 °C, 5 h XIX Sous atmosphère d'azote, dans un réacteur en verre cylindrique, on pèse directement 0,5 g de PES (XIX), puis on ajoute 80 mL de dichlorométhane distillé de manière à 5 avoir une concentration molaire en PES (XIX) de 0,027 M, après 1 h sous agitation à 20 °C, le PES (XIX) est solubilisé. Tous les solvants utilisés lors de ces synthèses ont été distillés, stockés et prélevés sous atmosphère d'azote. 10 L'acide chlorosulfonique (0,527 g, 2,1 équivalents par rapport au nombre d'unités polymériques du PES (XIX)) est introduit à l'aide d'une seringue (0,30 mL) en prenant soin de manipuler sous flux d'azote. Le mélange réactionnel est agité à 42 °C pendant 18 h. En fin de 15 réaction, on observe la formation d'un composé visqueux jaune. Le surnageant est éliminé en prenant soin de manipuler sous flux d'azote. On introduit ensuite le chlorure de thionyle (2,03 g, 8 équivalents par rapport au nombre d'unités 20 polymériques du PES (XIX)) à l'aide d'une seringue (1,24 mL) en prenant soin de manipuler sous flux d'azote. Puis on ajoute le N,N-diméthylformamide (0,47 g, 3 équivalents par rapport au nombre d'unités polymériques du PES (XIX)) à l'aide d'une seringue (0,50 mL) en prenant soin de 25 manipuler sous flux d'azote. Le mélange réactionnel est de nouveau agité à 20 °C pendant 5 h, puis on ajoute 20 mL de THF distillé. En fin de réaction, on n'observe une solution jaune. 3024145 38 La solution jaune est précipitée dans du propan-2- ol (80 mL), un précipité blanc se forme. Le solide est filtré, puis lavé avec 2 fois 20 mL de propan-2-ol et 3 fois 20 mL d'acétonitrile, puis séché pendant une nuit 5 sous vide (1.10-2 mbar). Le spectre RMN 1H réalisé dans DMSO-D6 (1H NMR (200 MHz) ô 8,29 (s, 1H), 7,92 (s, 3H), 7,19 (s, 3H)) confirme la structure attendue. L'intégration du pic à 8,29 ppm en RMN 1H nous permet de connaître lede taux 10 chlorosulfonation du PES (XIX). Le taux de chlorosulfonation des motifs oxoaryle est de 100%. Le rendement pondéral en polymère PESSO2C1 (XXVII) est de 98% par rapport au PES (XIX) engagé. 15 Exemple 9 - Préparation du polymère XI, avec R = NH- Ph-3-CF3 Sous atmosphère d'azote, dans un réacteur en verre 20 cylindrique, on pèse directement 0,500 g du polymère XXIV, puis on ajoute 20 mL de tétrahydrofurane distillé de manière à avoir une concentration molaire en PEEKSO2C1 (XXIV) de 0,065 M. Tous les solvants utilisés lors de ces synthèses ont été distillés, stockés et prélevés sous 25 atmosphère d'azote. Sous atmosphère d'azote, dans un réacteur en verre cylindrique, on pèse directement 0,624 g de 3- (trifluorométhyle)aniline (XXXIX) (3 équivalents par 3024145 39 rapport au PEEKSO2C1 (XVI)) puis on ajoute 20 mL de tétrahydrofurane distillé de manière à avoir une concentration molaire de 0,19 M. On introduit ensuite la solution de PEEKSO2C1 (XVI)à l'aide d'une seringue en 5 prenant soin de manipuler sous flux d'azote. La réaction se poursuit à 20°C pendant 1 h. On obtient une solution limpide qui est évaporé à l'évaporateur rotatif. Après évaporation on obtient un solide filmogène qui est solubilisé dans 12 mL de 10 tétrahydrofurane puis précipité dans 75 mL d'acétonitrile. Le précipité est filtré puis lavé avec 3 fois 10 mL d'acétonitrile, puis séché pendant une nuit sous vide (1.10-2 mbar). Les spectres RMN 'H et 19F sont réalisés dans DMS0- 15 D6 (11-1 NMR (200 MHz) ô 7,79 (s, 4H), 7,56 - 6,68 (m, 11H) et 19F NMR (188 MHz) b -61,42 (s)) confirment la structure attendue. Le rendement pondéral en XL avec R = NH-Ph-3-CF3 est de 92 % par rapport au polymère XXIV engagé. 20 Exemple 10 - Préparation du polymère I avec R = NH-Ph-3CF3 et M = Li CF3 0 0 ,NH ,N _ 0 0=8 1,1 éq Li 20 °C, 18 h, THF XL 25 Sous atmosphère d'azote, dans un réacteur en verre cylindrique, on pèse directement 0,200 g de Le rendement pondéral en XL avec R = NH-Ph-3-CF3 (XL), puis on ajoute 5 mL de tétrahydrofurane distillé CF3 I 3024145 Tous les solvants utilisés lors de ces synthèses ont été distillés, stockés et prélevés sous atmosphère d'azote. Sous atmosphère d'azote, on ajoute 3 mg de lithium (1,1 équivalents par rapport au PEEKSO2NH-Ph-3-CF3 (XL)) 5 à la solution La réaction se poursuit à 20°C pendant 18 h. La solution obtenue est filtré puis le filtrat est évaporé. Le solide obtenu est séché pendant une nuit sous 10 vide (1.10-2 mbar). Les spectres RMN 1H et 19F sont réalisés dans le DMSO-D6 (IH NMR (200 MHz) 6 8.01 - 7.69 (m, 4H), 7.68 - 7.47 (m, 2H), 7.46 - 6.67 (m, 9H) et I9F NMR (188 MHz) 5 -61.04 (s)) confirment la structure attendue. 15 Le rendement pondéral en PEEKSO2N-(Li+)Ph-3-CF3 (I) est de 97% par rapport au PEEKSO2NH-Ph-3-CF3 (XL) engagé. Exemple 11 - Préparation du polymère I avec R = NH-Ph-3- 20 CF3 et M = Li Sous atmosphère d'azote, dans un réacteur en verre cylindrique, on pèse directement 0,200 g de PEEKSO2C1 (XXIV), puis on ajoute 10 mL de tétrahydrofurane distillé 25 de manière à avoir une concentration molaire en PEEKSO2C1 (XXIV) de 0,052 M. Tous les solvants utilisés lors de ces synthèses ont été distillés, stockés et prélevés sous atmosphère d'azote. CF3 0 _ S'CI 0=SLi O + 1,2 2,4 éq n-BuLi H2N CF3 20 °C, 1 h, THF XXIV XXXIX I 3024145 41 Sous atmosphère d'azote, dans un réacteur en verre cylindrique, on pèse directement 0,100 g de 3- (trifluorométhyl)aniline (XXXIX) (1,2 équivalents par rapport au PEEKSO2C1 (XXIV)), puis on ajoute 10 mL de 5 tétrahydrofurane. Le n-BuLi (0,50 ml, [C] = 2,5 M dans l'hexane) est introduit afin d'avoir 2,4 équivalents par rapport au PEEKSO2C1 (XXIV). Ce réactif est introduit à l'aide d'une seringue en prenant soin de manipuler sous flux d'azote. Le mélange réactionnel est agité à 20 °C 10 pendant 15 min. On introduit ensuite la solution de PEEKSO2C1 (XXIV) à l'aide d'une seringue en prenant soin de manipuler sous flux d'azote. La réaction se poursuit à 20°C pendant 1 h. En fin de rédaction on observe un précipité jaune. 15 Le précipité est filtré et lavé avec 3 fois 10 ml de l'acétonitrile. Le solide obtenu est séché pendant une nuit sous vide (1.10-2 mbar). Les spectres RMN 111 et 19F sont réalisés dans le DMSO-D6 20 (IH NMR (200 MHz) 6 8,01 - 7,69 (m, 4H), 7,68 - 7,47 (m, 2H), 7,46 - 6,67 (m, 9H) et 19F NMR (188 MHz) à -61,04 (s)) confirment la structure attendue. Le rendement pondéral en PEEKSO2N-(LilPh-3-CF3 (I) est de 25 97% par rapport au PEEKSO2C1 engagé. Exemple 12 - Préparation du polymère III avec R = NH-Ph3-CF3 et M = Li CF3 ,CI 0=--S % lsr Le 00 0=S-- 0 0 e \ e O III + 1,2 2,4 éq n-BuLi H2N CF3 20 °C, 1 h, THF XXXIX 3024145 42 Sous atmosphère d'azote, dans un réacteur en verre cylindrique, on pèse directement 0,200 g de PEESSO2C1 (XXVI), puis on ajoute 10 mL de tétrahydrofurane distillé de manière à avoir une concentration molaire en PEESSO2C1 5 (XXVI) de 0,047 M. Tous les solvants utilisés lors de ces synthèses ont été distillés, stockés et prélevés sous atmosphère d'azote. Sous atmosphère d'azote, dans un réacteur en verre cylindrique, on pèse directement 0,092 g de 3- 10 (trifluorométhyl)aniline (XXXIX) (1,2 équivalents par rapport au PEESSO2C1 (XXVI)), puis on ajoute 10 mL de tétrahydrofurane. Le n-BuLi (0,50 ml, [C] = 2,5 M dans l'hexane) est introduit afin d'avoir 2,4 équivalents par rapport au PEESSO2C1 (XXVI). Ce réactif est introduit à 15 l'aide d'une seringue en prenant soin de manipuler sous flux d'azote. Le mélange réactionnel est agité à 20 °C pendant 15 min. On introduit ensuite la solution de PEESSO2C1 (XXVI) à l'aide d'une seringue en prenant soin de manipuler sous 20 flux d'azote. La réaction se poursuit à 20°C pendant 1 h. En fin de rédaction on observe un précipité jaune. Le précipité est filtré et lavé avec 3 fois 10 ml de l'acétonitrile. Le solide obtenu est séché pendant une nuit sous vide (1.10-2 mbar). 25 Les spectres RMN 'H et 19F sont réalisés dans le DMSO-D6 PH NMR (200 MHz) 5 8,06 - 7,70 (m, 5H), 7,45 (s, 1H), 7,28 - 6,64 (m, 9H) et 19F NMR (188 MHz) 5 -61.04 (s) confirment la structure attendue. 30 Le rendement pondéral en PEESSO2N-(LilPh-3-CF3 (III) est de 65 % par rapport au PEESSO2C1 (XXVI) engagé. 3024145 43 Exemple 13 - Préparation du polymère IV avec R = NH-Ph-3CF3 et M = Li 5 Sous atmosphère d'azote, dans un réacteur en verre cylindrique, on pèse directement 0,200 g de PESSO2C1 (XXVII), puis on ajoute 10 mL de tétrahydrofurane distillé de manière à avoir une concentration molaire en PESSO2C1 (XXVII) de 0,076 M. Tous les solvants utilisés 10 lors de ces synthèses ont été distillés, stockés et prélevés sous atmosphère d'azote. Sous atmosphère d'azote, dans un réacteur en verre cylindrique, on pèse directement 0,146 g de 3- (trifluorométhyl)aniline (XXXIX) (1,2 équivalents par 15 rapport au PESSO2C1 (XXVII)), puis on ajoute 10 mL de tétrahydrofurane. Le n-BuLi (0,73 ml, [C] = 2,5 M dans l'hexane) est introduit afin d'avoir 2,4 équivalents par rapport au PESSO2C1 (XXVII). Ce réactif est introduit à l'aide d'une seringue en prenant soin de manipuler sous 20 flux d'azote. Le mélange réactionnel est agité à 20 °C pendant 15 min. On introduit ensuite la solution de PESSO2C1 (XXVII) à l'aide d'une seringue en prenant soin de manipuler sous flux d'azote. La réaction se poursuit à 20°C pendant 1 h. 25 En fin de rédaction on observe un précipité jaune. Le précipité est filtré et lavé avec 3 fois 10 ml de l'acétonitrile. Le solide obtenu est séché pendant une nuit sous vide (1.10-2 mbar). 0 0 S'Cl = +1,2 H2N 2,4 éq n-BuLi CF3 20 °C, 1 h, THF CP0 IV XXVII XXXIX 3024145 44 Les spectres RMN 'H et 19F sont réalisés dans le DMSO-D6 (1H NMR (200 MHz) ô 8,42 - 8,23 (m, 1H), 8,07 - 7,46 (m, 4H), 7,38 - 6,54 (m, 6H) et 19F NMR (188 MHz) b -61,03 5 (s)) confirment la structure attendue. Le rendement pondéral en PESSO2N-(Li+)Ph-3-CF3 (IV) est de 83 % par rapport au PESSO2C1 (XXVII) engagé. 10 Exemples 14 - Préparation de film de polymère Sous atmosphère d'azote, dans un réacteur en verre cylindrique, on pèse directement 100 mg de polymère I, III ou IV, puis on ajoute 3 mL de diméthylesulfoxyde 15 distillé. Tous les solvants utilisés lors de ces synthèses ont été distillés, stockés et prélevés sous atmosphère d'azote. Après solubilisation complète du polymère, la solution est introduite dans une boite de pétri de 5 cm de diamètre. La boite de pétri est déposée 20 sur une plaque chauffante à 50 °C. Après une nuit, le solvant est totalement évaporé et on obtient un film cylindrique de 5 cm de diamètre d'une épaisseur de l'ordre de 100 pm. 25 Exemples 15 - Mesures de conductivités La conductivité ionique du polymère préparé dans 30 l'exemple 10 a été déterminée par spectroscopie 3024145 d'impédance. Les résultats obtenus avec le polymère décrit ci-dessus sont rapportés dans le tableau 1 et confrontés aux résultats obtenus dans la publication de D. Gigmes et coll. dans Nature Materials, 12, 452-457 5 (2013). Solvant DMC PC CH3CN Conductivité (Sicrn) 1,4.10-6 4,15.10-7 1,04.10-e Figure 1 : conductivité du polymère décrit ci-dessus à 20 °C avec différents solvant 10 On peut remarquer qu'à température ambiante on obtient une conductivité de l'ordre de 10-6 S/cm. Les conductivités publiées dans le brevet FR 2979630 et la publication de D. Gigmes et coll. dans Nature Materials, 12, 452-457 (2013) sont du même ordre de grandeur, mais à 15 45 °C. On peut donc conclure qu'à température ambiante on obtient des conductivités très prometteuses. REVENDICATIONS1. Polymères de formules I , II, III, IV, V, VI, 5 VII, VIII, IX, X, XI, XII, XIII, XIV et XV (I) R o \ N-M o 'S, I o (II) (IV) cv) 10 2 I o 3024145 5 n P 48 (XI) o R n. o o o (XIV) (XV) dans lesquelles : - M représente un atome de lithium ou de sodium - R représente : 3024145 49 - un groupement alkyle ayant de 1 à 30 atomes de carbone linéaire ou ramifié éventuellement substitué par un motif cycloalkyle, aryle; un groupement cycloalkyle, éventuellement substitué par des groupes aromatiques; 5 - un groupement aryle ou polyaryliques éventuellement par des chaînes alkyles, cycloalkyles, polyfluoro- ou perfluoroalkyles, par des fonctions nitriles, des fonctions alkylsulfonyles, par des atomes de fluor, - m représente le pourcentage d'unités polymériques 10 ayant un motif oxoaryle ou dioxoaryle fontionnalisé par un motif sulfonamide. Ce pourcentage varie entre 50 et 100%, - n représente le pourcentage d'unités polymériques ayant aucun motif oxoaryle ou dioxoaryle non 15 fontionnalisé par un ou des motif(s) sulfonamide. Ce pourcentage varie entre 0 et 50%, - p représente le nombre d'unités polymériques du polymère ; p varie de 40 à 300. 20 2. Polymères de formules I , II, III, IV, V, VI, VII, VIII, IX, X, XI, XII, XIII, XIV et XV selon la revendication 1, caractérisés en ce que : - M représente un atome de lithium ou de sodium - R représente : 25 - un alkyle de 1 à 10 atomes de carbone comme les groupes méthyle, éthyle, propyle, butyle, pentyle, hexyle, cyclohexyle, éthylhexyle; - un groupe 2,2-difluoroéthyle, 2,2-difluro-2- (trifluorométhyl)éthyle ; 30 - un groupe aryle de type phényle, tolyle, naphtyle, trifluorométhylphényle, bis(trifluorométhyl)phényle, 3024145 50 cyanophényle, alkylsulfonylphényle, arylsulfonylphényle. - m représente le pourcentage d'unités polymériques ayant un motif oxoaryle ou dioxoaryle fontionnalisé par 5 un motif sulfonamide. Ce pourcentage varie entre 90 et 100%. - n représente le pourcentage d'unités polymériques ayant aucun motif oxoaryle ou dioxoaryle non fontionnalisé par un motif sulfonamide. Ce pourcentage 10 varie entre 0 et 10%. - p représente le nombre d'unité polymérique du polymère; P varie de 40 à 300. 3. Polymères de formules I , II, III, IV, V, VI, 15 VII, VIII, IX, X, XI, XII, XIII, XIV et XV selon la revendication 1, caractérisés en ce que : - M représente un atome de lithium ou de sodium - R représente : - un groupe alkyle de 1 à 10 atomes de carbone comme les 20 groupes méthyle, éthyle, propyle, butyle, pentyle, hexyle, cyclohexyle, éthylhexyle; - un groupe 2,2-difluoroéthyle, 2,2-difluro-2- (trifluorométhyl)éthyle; - un groupe aryle de type phényle, tolyle, naphtyle, 25 trifluorométhylphényle, bis(trifluorométhyl)phényle, cyanophényle, alkylsulfonylphényle, arylsulfonylphényle, méthoxyphényle, butoxyphényle, pentafluorophényle, alkylsulfonylphényle, fluorophényle, 30 - m représente le pourcentage d'unités polymériques ayant un motif oxoaryle ou dioxoaryle fontionnalisé par 3024145 51 un motif sulfonamide. Ce pourcentage varie entre 90 et 100%. - n représente le pourcentage d'unités polymériques ayant aucun motif oxoaryle ou dioxoaryle non 5 fontionnalisé par un motif sulfonamide. Ce pourcentage varie entre 0 et 10%. - p représente le nombre d'unité polymérique du polymère; P varie de 60 à 200. 10 4. Polymères de formules I , II, III, IV, V, VI, VII, VIII, IX, X, XI, XII, XIII, XIV et XV selon la revendication 1, caractérisés en ce que : - M représente un atome de lithium ou de sodium - R est un groupe méthyle, éthyle, propyle, 15 cyclopropyle, butyle, 1-décyle, 1-dodécyle, 1- hexanedécyl, 1-octyldécyle, (7,7-diméthy1-2- oxobicyclo[2.2.1]heptan-1-yl)méthyle, ((1R)-7,7-diméthy1- 2-oxobicyclo[2.2.1]heptan-1-yl)méthyle, (1S)-(7,7- diméthy1-2-oxobicyclo[2.2.1]heptan-l-y1)méthyle, 20 cyclohexylméthyle, phényle, tolyle, naphtyle, 4- trifluorométhylphényle, 3,5-bis(trifluorométhyl)phényle, 4-cyanophényle, nonafluorobutyle, pentafluorophényle, 2,3,5,6-tétrafluorophényle, 4-fluorophényle, 2,4- difluorophényle, 3,5-difluorophényle, 2,3,4,5,6- 25 pentafluorophényle, 4-cyanophényle, 4- (trifluorométhyl)phényle, 3-(trifluorométhyl)phényle, 2- (trifluorométhyl)phényle, 4-méthylphényle, 1-naphtyle, le 2-naphtyle, 3,5-difluorobenzyle, 4-fluorobenzyle, 3- trifluorométhylbenzyle, 4-trifluorométhylbenzyle, 2,5- 30 diméthylbenzyle, 2-phényléthyle, 4-méthoxyphényle, 4-nbutylphényle, 4-t-butylphényle, 4-butoxyphényle, 2- fluoro-5-(trifluorométhyl)phényle, 4-éthylphényle, 3024145 52 phénoxyéthyle, méthoxyéthyle, éthoxyéthyle, 4- méthoxyphénoxyéthyle . m représente le pourcentage d'unités polymériques ayant un motif dioxoaryle fontionnalisé par un 5 sulfonamide. Ce pourcentage varie entre 90 et 100%. - n représente le pourcentage d'unités polymériques ayant motif dioxoaryle non fontionnalisé par un sulfonamide. Ce pourcentage varie entre 0 et 10%. - p représente le nombre d'unité polymérique du 10 polymère; P varie de 60 à 200. 5. Procédé de synthèse des polymères de formules I, II, III, IV, V, VI, VII, VIII, IX, X, XI, XII, XIII, XIV, XV caractérisé en ce que: 1) dans une première étape, on réalise la chlorosulfonation d'un polymère de formules XVI, XVII, XVIII, XIX, XX, XXI, XXII, XXIII par un mélange d'acide chlorosulfonique, de chlorure de thionyle et d'un formamide selon un mode opératoire optimisé. (XVI) ) o POP o (XVII) (XVII (XVIII) 3024145 53 (XIX) (XX) 5 (Xa) POP (XXII) (xmM 10 dans lequel : p représente le nombre d'unités polymériques du polymère; p varie de 40 à 300, pour obtenir les polymères de formules XXIV, XXV, 15 XXVI, XVII, XXVIII, XIX, XXX, XXXI, XXXII, XXXIII, XXXIV, XXXV, XXXVI, XXXVII et XXXVIII Ln O d' r-I d' NJ 0 rn 5- ri 5 LO Ln r-I o/ o/ o NJ O rn _É- 3024145 56 (XXXVI) (XXXVII) 5 (XXXVIII) dans lequel : - m représente le pourcentage d'unités polymériques ayant un motif oxoaryle ou dioxoaryle fontionnalisé par 10 un groupement chlorosulfoné. Ce pourcentage varie entre 50 et 100%. - n représente le pourcentage d'unités polymériques ayant un motif dioxoaryle non fontionnalisé par un groupement chlorosulfoné. Ce pourcentage varie entre 0 et 15 50%, - p représente le nombre d'unités polymériques du polymère; P varie de 40 à 300. 2) dans une deuxième étape, on fait réagir sur les 20 polymères de formules XXIV, XXV, XXVI, XVII, XXVIII, XIX, XXX, XXXI, XXXII, XXXIII, XXXIV, XXXV, XXXVI, XXXVII et XXXVIII une amine de formule XXXIX en milieu solvant. 3024145 57 R-N H2 (XXXIX) dans laquelle : - R représente un groupement ou des groupemants 5 différents choisi(s) parmi : - un groupement alkyle ou cycloalkyle ayant de 1 à 30 atomes de carbone linéaire ou ramifié éventuellement substitué par un motif cycloalkyle, aryle, perfluoroalkyle, polyfluoroalkyle, mono ou 10 polyéthoxylé; - un groupement aryle ou polyaryliques éventuellement substitués par des motifs alkyles, cycloalkyles, polyfluoro- ou perfluoroalkyles, par des fonctions nitriles, des fonctions alkyl- ou alkylsulfonyles, par 15 des atomes de fluor; - m représente le pourcentage d'unités polymériques ayant un motif oxoaryle ou dioxoaryle possédant un sel de sulfonamide greffé. Ce pourcentage varie entre 50 et 100% en présence d'une base lithiée ou sodée. 20 6. Procédé selon la revendication 5, caractérisé en ce qu'on l'on fait réagir une amine de formules XXXIX sur les polymères de formules XXIV, XXV, XXVI, XVII, XXVIII, XIX, XXX, XXXI, XXXII, XXXIII, XXXIV, XXXV, XXXVI, XXXVII et XXXVIII dans lesquelles : - m représente le pourcentage d'unités polymériques ayant un motif oxoaryle ou dioxoaryle fontionnalisé par un groupement chlorosulfoné. Ce pourcentage varie entre 90 et 100%. - n représente le pourcentage d'unités polymériques ayant un motif dioxoaryle non fontionnalisé par un 3024145 58 groupement chlorosulfoné. Ce pourcentage varie entre 0 et 10%, - p représente le nombre d'unités polymériques du polymère; P varie de 60 à 200, 5 en présence d'une base lithiée ou sodée. 7. Procédé selon la revendication 5, caractérisé en ce que le groupemant R de l'amine XXXIX est un groupe méthyle, éthyle, propyle, cyclopropyle, butyle, 1-décyle, 10 1-dodécyle, 1-hexanedécyl, 1-octyldécyle, (7,7-diméthyl- 2-oxobicyclo[2.2.1]heptan-l-yl)méthyle, ((1R)-7,7- diméthy1-2-oxobicyclo[2.2.1]heptan-l-y1)méthyle, (1S)- (7,7-diméthy1-2-oxobicyclo[2.2.1]heptan-l-y1)méthyle, cyclohexylméthyle, phényle, tolyle, naphtyle, 415 trifluorométhylphényle, 3,5-bis(trifluorométhyl)phényle, 4-cyanophényle, nonafluorobutyle, pentafluorophényle, 2,3,5,6-tétrafluorophényle, 4-fluorophényle, 2,4- difluorophényle, 3,5-difluorophényle, 2,3,4,5,6- pentafluorophényle, 4-cyanophényle, 4- 20 (trifluorométhyl)phényle, 3-(trifluorométhyl)phényle, 2(trifluorométhyl)phényle, 4-méthylphényle, 1-naphtyle, le 2-naphtyle, 3,5-difluorobenzyle, 4-fluorobenzyle, 3- trifluorométhylbenzyle, 4-trifluorométhylbenzyle, 2,5- diméthylbenzyle, 2-phényléthyle, 4-méthoxyphényle, 4-n- 25 butylphényle, 4-t-butylphényle, 4-butoxyphényle, 2- fluoro-5-(trifluorométhyl)phényle, 4-éthylphényle, phénoxyéthyle, méthoxyéthyle, éthoxyéthyle, 4- méthoxyphenoxyéthyle, en présence d'une base lithiée ou sodée. 30 8. Procédé de synthèse des polymères de formules I, II, III , IV, V, VI, VII, VIII, IX, X, XI, XII, XIII, XIV et XV caractérisé en ce que 3024145 59 1)dans une première étape, on réalise la chlorosulfonation d'un polymère de formules XVI, XVII, XVIII, XIX, XX, XXI, XXII et XXIII dans lesquelles p représente le nombre d'unité polymérique du 5 polymère; P varie de 40 à 300. pour obtenir les polymères chlorosulfonés de formules XXIV, XXV, XXVI, XXVII, XXVIII, XXIX, XXX, XXXI, XXXII, XXXIII, XXXIV, XXXV, XXXVI, XXXVII et XXXVIII dans lesquelles : 10 - m représente le pourcentage d'unités polymériques ayant un motif dioxoaryle fontionnalisé par un groupement chlorosulfoné. Ce pourcentage varie entre 50 et 100%, - n représente le pourcentage d'unités polymériques ayant motif dioxoaryle non fontionnalisé par un 15 groupement chlorosulfoné. Ce pourcentage varie entre 0 et 50%, - p représente le nombre d'unité polymérique du polymère; P varie de 40 à 300, 20 2) dans un deuxième temps, on fait réagir sur les polymères de formules XXIV, XXV, XXVI, XXVII, XXVIII, XIX, XXX, XXXI, XXXII, XXXIII, XXXIV, XXXV, XXXVI, XXXVII et XXXVIII en masse ou en solution l'amine de formule XXXIX pour obtenir les polymères de formules XL, XLI, 25 XLII, XLIII, XLIV, XLV, XLVI, XLVII, XLVIII, XLIX, L, LI, LII, LIII et LIV. (XL) (Aix) (Ai ix) 0T g 0 ,---.....-',........`,..../..L-----.'-,...',' '..----\.^'_,./C) u - 1 I I ....---- "----....nc,...,--...---' 0 w / I I I ...s.,.., / *----0 0 H-N a 09 StItZ0E Ln d- H X J r-I l.0 J NJ X 0 M LO 0 =I 3024145 62 n_ (LI) 5 (LIII) (LIV) 10 dans lesquelles : - m représente le pourcentage d'unités polymériques ayant un motif oxoaryle ou dioxoaryle fontionnalisé possèdant une fonction sulfonamide. Ce pourcentage varie entre 50 et 100%, 15 - n représente le pourcentage d'unités polymériques ayant motif oxoaryle ou dioxoaryle non fontionnalisé par une fonction sulfonamide. Ce pourcentage varie entre 0 et 50%, 3024145 63 - p représente le nombre d'unités polymériques du polymère; p varie de 40 à 300. 3) dans un troisième temps, on fait réagir sur les 5 polymères de formules XL, XLI, XLII, XLIII, XLIV, XLV, XLVI, XLVII, XLVIII, XLIX, L, LI, LII, LIII et LIV, une base lithiée ou sodée à une température comprise entre 0 et 8000 en milieu solvant. 10 9. Procédé selon la revendication 8, caractérisé en ce que le groupemant R représente : - un groupement alkyle ayant de 1 à 10 atomes de carbone linéaire ou ramifiée éventuellement substitué par un motif cycloalkyle, aryle ; 15 - un groupement cycloalkyle ; - un groupement aryle ou polyaryliques éventuellement substitué par des chaînes alkyles, cycloalkyles, polyfluoro- ou perfluoroalkyles, par des fonctions alcoxy, nitriles, des fonctions alkylsulfonyle, par un 20 ou des atomes de fluor. 10. Procédé selon la revendication 8, caractérisé en ce que le groupement R de l'amine XXXIX est un groupe méthyle, éthyle, propyle, cyclopropyle, butyle, 1-décyle, 25 1-dodécyle, 1-hexanedécyl, 1-octyldécyle, (7,7-diméthyl- 2-oxobicyclo[2.2.1]heptan-1-yl)méthyle, ((1R)-7,7- diméthy1-2-oxobicyclo[2.2.1]heptan-1-yl)méthyle, (1S)- (7,7-diméthy1-2-oxobicyclo[2.2.1]heptan-l-y1)méthyle, cyclohexyleméthyle, phényle, tolyle, naphtyle, 430 trifluorométhylphényle, 3,5-bis(trifluorométhyl)phényle, 4-cyanophényle, nonafluorobutyle, pentafluorophényle, 2,3,5,6-tétrafluorophényle, 4-fluorophényle, 2,4- 3024145 64 difluorophényle, 3,5-difluorophényle, 2,3,4,5,6- pentafluorophényle, 4-cyanophényle, 4- (trifluorométhyl)phényle, 3-(trifluorométhyl)phényle, 2- (trifluorométhyl)phényle, 4-méthylphényle, 1-naphtyle, le 5 2-naphtyle, 3,5-difluorobenzyle, 4-fluorobenzyle, 3- trifluorométhylbenzyle, 4-trifluorométhylbenzyle, 2,5- diméthylbenzyle, 2-phényléthyle, 4-méthoxyphényle, 4-nbutylphényle, 4-t-butylphényle, 4-butoxyphényle, 2- fluoro-5-(trifluorométhyl)phényle, 4-éthylphényle, 10 phénoxyéthyle, méthoxyéthyle, éthoxyéthyle, 4- méthoxyphenoxyéthyle. 11. Procédé selon les revendications 5 ou 8, caractérisé en ce que la chlorosulfonation est réalisée à 15 une température comprise entre 0 et 80°C 12. Procédé selon les revendications 5 ou 8, caractérisé en ce que la chlorosulfonation est réalisée plus particulièrement à une température comprise entre 0 20 et 80°C par un mélange de 1 à 10 équivalents d'acide chlorosulfonique, 1 à 30 équivalents de chlorure de thionyle en présence de 1 à 10 équivalents d'un amide. 13. Procédé selon les revendications 5 ou 8, 25 caractérisé en ce que la base est choisie parmi la lithine, la soude, le méthylate de lithium, le méthylate de sodium, l'éthylate de lithium, l'éthylate de sodium, l'isopropylate de lithium, l'isopropylate de sodium, le tertiobutylate de lithium, le tertiobutylate de sodium, 30 l'hydrure de lithium, l'hydrure de sodium, le nbutyllithium, le n-butylsodium, le s-butyllithium, le diisopropylamidure de lithium, le tert-butyllithium, le méthyllithium le phényllithium, le phénylsodium, le 3024145 65 benzyllithium, le benzylsodium, le dimésylate de lithium, le dimésylate de sodium. Les bases préférées sont celles qui ne forment pas d'eau lors de la réaction. 5 14. Procédé selon les revendications 5 ou 8, caractérisé en ce que la chlorosulfonation est réalisée en présence d'un amide comme le N,N-diméthylformamide. 15. Procédé selon les revendications 5 ou 8, 10 caractérisé en ce que la réaction est effectuée dans un solvant, de préférence le THF, le méthylTHF, le dichlorométhane, le dichloroéthane ou un mélange de solvants. 15 16. Procédé selon la revendication 8, caractérisé en ce que la réaction d'amination des polymères chlorosulfonés de formules XXIV, XXV, XXVI, XXVII, XXVIII, XIX, XXX, XXXI, XXXII, XXXIII, XXXIV, XXXV, XXXVI, XXXVII et XXXVIII pour former les polymères 20 sulfonamides de formules XL, XLI, XLII, XLIII, XLIV, XLV, XLVI, XLVII, XLVIII, XLIX, L, LI, LII, LIII et LIV est réalisée en milieu solvant en présence de l'amine XXXIX dans un solvant tel que le THF, le méthylTHF, le méthanol, le dioxane, l'isopropanol. 25 17. Procédé selon la revendication 8, caractérisé en ce que la réaction d'amination des polymères de formules XXIV, XXV, XXVI, XXVII, XXVIII, XIX, XXX, XXXI, XXXII, XXXIII, XXXIV, XXXV, XXXVI, XXXVII et XXXVIII avec 30 l'amine de formule XXXIX est réalisée à une température comprise entre -20 et 60°C. 3024145 66 18. Procédé selon la revendication 8, caractérisé en ce que la réaction de la base lithiée ou sodée avec les polymères XL, XLI, XLII, XLIII, XLIV, XLV, XLVI, XLVII, XLVIII, XLIX, L, LI, LII, LIII et LIV, est réalisée à une 5 température comprise entre 0 et 80°C. 19. Polymères de formules XL, XLI, XLII, XLIII, XLIV, XLV, XLVI, XLVII, XLVIII, XLIX, L, LI, LII, LIII et LIV (XL) 10 o n 0 /NH2 s, ()^./0 O o (XLI) 15 (XLII) (XLIII) X X X O X 5 X Ln NJ O O r-I 3024145 68 (L) (LI) 5 n p 0 (LIII) (LIV) 10 dans lesquelles : - m représente le pourcentage d'unités polymériques ayant un motif oxoaryle ou dioxoaryle fonctionnalisé possèdant une fonction sulfonamide. Ce pourcentage varie 15 entre 50 et 100%, - n représente le pourcentage d'unités polymériques ayant un motif oxoaryle ou dioxoaryle non fonctionnalisé 3024145 69 par une fonction sulfonamide. Ce pourcentage varie entre 0 et 50%, - p représente le nombre d'unités polymériques du polymère; p varie de 40 à 300. 5 20. Polymères de formules XL, XLI, XLII, XLIII, XLIV, XLV, XLVI, XLVII, XLVIII, XLIX, L, LI, LII, LIII et LIV selon la revendication 19 dans lesquelles : 10 - m représente le pourcentage d'unités polymériques ayant un motif oxoaryle ou dioxoaryle fonctionnalisé possèdant une fonction sulfonamide. Ce pourcentage varie entre 90 et 100%, - n représente le pourcentage d'unités polymériques 15 ayant un motif oxoaryle ou dioxoaryle non fonctionnalisé par une fonction sulfonamide. Ce pourcentage varie entre 0 et 10%, - p représente le nombre d'unités polymériques du polymère; p varie de 60 et 200. 20 21. Utilisation des polymères de formules XL, XLI, XLII, XLIII, XLIV, XLV, XLVI, XLVII, XLVIII, XLIX, L, LI, LII, LIII et LIV comme intermédiaires de synthèse dans la préparation des polymères de formules I, II, III , IV, V, 25 VI, VII, VIII, IX, X, XI, XII, XIII, XIV et XV. 22. Utilisation des polymères filmogènes de formules I, II, III , IV, V, VI, VII, VIII, IX, X, XI, XII, XIII, XIV et XV pour préparer des films d'une épaisseur 30 comprise entre 10 pm et 200 pm. 23. Procédé de préparation de films servant d'électrolytes caractérisé en ce que l'on opère dans un 3024145 70 milieu en l'absence de traces d'eau et d'humidité en solubilisant un des polymères de formules I, II, III , IV, V, VI, VII, VIII, IX, X, XI, XII, XIII, XIV et XV dans un solvant anhydre, en déposant sur un support 5 solide la solution de polymères et ensuite en évaporant le solvant. 24. Procédé selon la revendication 23 caractérisé en ce que le solvant est le DMSO. 10 25. Procédé selon la revendication 23, caractérisé en ce que l'évaporation du solvant est réalisée à une température comprise entre 20 et 80 °C. 15 26. Procédé selon la revendication 23, caractérisé en ce que l'évaporation du solvant est réalisée par chauffage, balayage d'un gaz inerte ou mise sous pression réduite. 20 27. Electrolytes caractérisés en ce que les films de polymères de formules I , II, III, IV, V, VI, VII, VIII, IX, X, XI, XII, XIII, XIV et XV présentent une conductivité de l'ordre de 10-6 S/cm en milieu solvant et sans solvant. 25 28. Electrolytes caractérisés en ce que les films de polymères de formules I , II, III, IV, V, VI, VII, VIII, IX, X, XI, XII, XIII, XIV et XV sont utilisés dans une gamme de température comprise entre 20 et 100°C. 30